ТВЕРДЫЕ СПЛАВЫ С СУХИМ СОСТАВОМ

1. Твердые сплавы с сухим составом, отличающиеся тем, что в их химический состав входят следующие элементы, мас.%: углерод - от 0,5 до 2,0; хром - от 1,0 до 7,0; эквивалент вольфрама, определяемый по формуле 2Мо+W, - от 7,0 до 12,0; ниобий - от 0,5 до 3,5, ниобий может быть частично или полностью замещен ванадием в соотношении 2% ниобия к каждому 1% ванадия; ванадий - от 0,5 до 3,5, ванадий может быть частично замещен ниобием в соотношении 2,0% ниобия к каждому 1% ванадия; кобальт - менее 10,0, остальное -, по существу, Fe и загрязняющие примеси, неизбежные в процессе получения, при этом данный сплав получают путем отливания слитков, включающим обычное литье или непрерывное литье, которые подвергают горячей ковке или прокатке до окончательных размеров.
2. Твердые сплавы с сухим составом, отличающиеся тем, что в их химический состав в основном входят следующие элементы, мас.%: углерод - от 0,9 до 1,5; хром - от 3,0 до 6,0; эквивалент вольфрама, определяемый по формуле 2Мо+W, - от 8,0 до 12,0, ниобий - от 1,0 до 2,5, ниобий может быть частично или полностью замещен ванадием в соотношении 2% ниобия к каждому 1% ванадия; ванадий - от 1,0 до 2,5, ванадий может быть частично замещен ниобием в соотношении 2% ниобия к каждому 1% ванадия; кобальт - менее 7,0, остальное -, по существу, Fe и загрязняющие примеси, неизбежные в процессе получения.
3. Твердые сплавы с сухим составом, отличающиеся тем, что в их химический состав в основном входят следующие элементы, в мас.%: углерод - от 0,9 до 1,5; хром - от 3,0 до 6,0; эквивалент вольфрама, определяемый по формуле 2Мо+W, - от 8,5 до 11,5; ниобий - от 1,5 до 2,3, ниобий может быть частично или полностью замещен ванадием в соотношении 2% ниобия к каждому 1% ванадия; ванадий - от 1,5 до 2,3, ванадий может быть частично замещен ниобием в соотношении 2% ниобия к каждому 1% ванадия; кобальт - менее 7,0, остальное -, по существу, Fe и загрязняющие примеси, неизбежные в процессе получения.
4. Твердые сплавы с сухим составом, отличающиеся тем, что в их химический состав в основном входят следующие элементы, мас.%: углерод - от 0,95 до 1,20, хром - от 3,0 до 5,0, вольфрам - от 2,5 до 4,5, молибден - от 2,5 до 4,5, ниобий - от 1,5 до 2,0, ванадий - от 1,5 до 2,3; кобальт - менее 2,0, остальное -, по существу, Fe и загрязняющие примеси, неизбежные в процессе получения.
5. Твердые сплавы с сухим составом, отличающиеся тем, что в их химический состав в основном входят следующие элементы, мас.%: углерод - от 1,0 до 1,2, хром - от 3,0 до 5,0, вольфрам - от 3,0 до 4,0, молибден - от 2,8 до 4,0, ниобий - от 1,6 до 1,9, ванадий - от 1,5 до 2,0; кобальт - менее 1,0, остальное -, по существу, Fe и загрязняющие примеси, неизбежные в процессе получения.
6. Твердые сплавы с сухим составом по любому из пп.1-4, отличающиеся тем, что они содержат, мас.%, менее 1,0 кобальта.
7. Твердые сплавы с сухим составом по любому из пп.1-5, отличающиеся тем, что они содержат, мас.%, менее 0,5 кобальта.
8. Твердые сплавы с сухим составом по любому из пп.1-5, отличающиеся тем, что они содержат, мас.%, менее 0,2 кобальта.
9. Твердые сплавы с сухим составом по п.1, отличающиеся тем, что они содержат, мас.%, от 1,0 до 10,0% кобальта.
10. Твердые сплавы с сухим составом по любому из пп.1-3, отличающиеся тем, что они содержат, мас.%, от 3,0 до 7,0% кобальта.
11. Твердые сплавы с сухим составом, отличающиеся тем, что в их химический состав в основном входят следующие элементы, мас.%: углерод - от 1,0 до 1,2, хром - от 3,0 до 5,0, вольфрам - от 3,0 до 4,0, молибден - от 2,8 до 4,0, ниобий - от 1,6 до 1,9, ванадий - от 1,5 до 2,0; кобальт - от 4,0 до 6,0%, остальное -, по существу, Fe и загрязняющие примеси, неизбежные в процессе получения.
12. Твердые сплавы с сухим составом по любому из пп.1-5, 11, отличающиеся тем, что они содержат, мас.%, от 0,005 до 0,20 церия, церий может быть частично или полностью замещен другими элементами, известными как редкоземельные элементы, в соотношении 1:1, элементы группы лантаноидов или актиноидов в периодической таблице относятся к редкоземельным элементам, равно как и элементы La, Ac, Hf и Rf.
13. Твердые сплавы с сухим составом по любому из пп.1-5 и 11, отличающиеся тем, что они содержат, мас.%, от 0,005 до 0,20 церия, церий может быть частично или полностью замещен другими элементами, известными как редкоземельные элементы, в соотношении 1:1, элементы группы лантаноидов или актиноидов в Периодической таблице относятся к редкоземельным элементам.
14. Твердые сплавы с сухим составом по любому из пп.1-5 и 11, отличающиеся тем, что они содержат, мас.%, от 0,010 до 0,10 церия, церий может быть частично или полностью замещен другими элементами, известными как редкоземельные элементы, в соотношении 1:1, элементы группы лантаноидов или актиноидов в Периодической таблице относятся к редкоземельным элементам.
15. Твердые сплавы с сухим составом по любому из пп.1-5 и 11, отличающиеся тем, что они содержат, мас.%, от 0,030 до 0,070 церия, церий может быть частично или полностью замещен другими элементами, известными как редкоземельные элементы, в соотношении 1:1, элементы группы лантаноидов или актиноидов в периодической таблице относятся к редкоземельным элементам.
16. Твердые сплавы с сухим составом по любому из пп.1-5 и 11, отличающиеся тем, что они содержат, мас.%, менее 0,030 азота.
17. Твердые сплавы с сухим составом по любому из пп.1-5, 11, отличающиеся тем, что они содержат, мас.%, менее 0,015 азота.
18. Твердые сплавы с сухим составом по любому из пп.1-5, 11, отличающиеся тем, что они содержат, мас.%, менее 0,010 азота.
19. Твердые сплавы с сухим составом, отличающиеся тем, что в их химический состав в основном входят следующие элементы, мас.%: углерод - от 0,9 до 1,5, хром - от 3,0 до 6,0, эквивалент вольфрама, определяемый по формуле 2Мо+W, - от 8,0 до 12,0; ниобий - от 1,5 до 2,3, ниобий может быть частично или полностью замещен ванадием в соотношении 2% ниобия к каждому 1% ванадия; ванадий - от 1,5 до 2,3, ванадий может быть частично замещен ниобием в соотношении 2,0% ниобия к каждому 1% ванадия; кобальт - менее 5,0, церий - от 0,005 до 0,20, церий может быть частично или полностью замещен другими элементами, известными как редкоземельные элементы, в соотношении 1:1, элементы группы лантаноидов или актиноидов в Периодической таблице относятся к редкоземельным элементам; азот - менее 0,020, остальное -, по существу, Fe и загрязняющие примеси, неизбежные в процессе получения.
20. Твердые сплавы с сухим составом, отличающиеся тем, что в их химический состав в основном входят следующие элементы, мас.%: углерод - от 0,95 до 1,20, хром - от 3,0 до 5,0, вольфрам - от 2,5 до 4,5, молибден - от 2,5 до 4,5, ниобий - от 1,5 до 2,0, ванадий - от 1,5 до 2,3; кобальт - менее 2,0, церий - от 0,010 до 0,10, церий может быть частично или полностью замещен другими элементами, известными как редкоземельные элементы, в соотношении 1:1, элементы группы лантаноидов или актиноидов в Периодической таблице относятся к редкоземельным элементам; азот - менее 0,015, остальное -, по существу, Fe и загрязняющие примеси, неизбежные в процессе получения.
21. Твердые сплавы с сухим составом, отличающиеся тем, что в их химический состав в основном входят следующие элементы, мас.%: углерод - от 0,95 до 1,20, хром - от 3,0 до 5,0, вольфрам - от 2,5 до 4,5, молибден - от 2,5 до 4,5, ниобий - от 1,5 до 2,0, ванадий - от 1,5 до 2,3; кобальт - от 3,0 до 7,0, церий - от 0,010 до 0,10, церий может быть частично или полностью замещен другими элементами, известными как редкоземельные элементы, в соотношении 1:1, элементы группы лантаноидов или актиноидов в Периодической таблице относятся к редкоземельным элементам; азот - менее 0,015, остальное - ,по существу, Fe и загрязняющие примеси, неизбежные в процессе получения.
22. Твердые сплавы с сухим составом по любому из пп.1-5 и 11 и 19-21, отличающиеся тем, что они содержат, мас.%, максимум 0,5 марганца, максимум 0,2 алюминия, максимум 0,04 фосфора, максимум 0,005 серы и максимум 0,01 азота.
23. Твердые сплавы с сухим составом по любому из пп.1-5, 11 и 19-21, отличающиеся тем, что они содержат, мас.%, от 0,01 до 3,0% алюминия.
24. Твердые сплавы с сухим составом по любому из пп.1-5, 11 и 19-21, отличающиеся тем, что они содержат, в  мас.%, от 0,8 до 1,7% алюминия.
25. Твердые сплавы с сухим составом по любому из пп.1-5, 11 и 19-21, отличающиеся тем, что они содержат, мас.%, от 0,5 до 3,0% кремния.
26. Твердые сплавы с сухим составом по любому из пп.1-5, 11 и 19-21, отличающиеся тем, что они содержат, мас.%, от 0,8 до 1,2% кремния.
27. Твердые сплавы с сухим составом по любому из пп.1-5, 11 и 19-21, отличающиеся тем, что они содержат, мас.%, от 0,5 до 2,5% алюминия и от 0,8 до 2,5% кремния.
28. Твердые сплавы с сухим составом по любому из пп.1-5, 11 и 19-21, отличающиеся тем, что они содержат, мас.%, от 0,8 до 1,7% алюминия и от 0,8 до 1,2% кремния.
29. Твердые сплавы с сухим составом по любому из пп.1-5, 11 и 19-21, отличающиеся тем, что они содержат, мас.%, такие элементы, как титан, цирконий или тантал, частично или полностью замещающие такие элементы, как ниобий или ванадий, в соотношении, при котором 1 часть Ti соответствует 1 части ванадия или 0,5 частям ниобия; а 1 часть Та или Zr соответствует 2 частям ванадия или 1 части ниобия.
30. Твердые сплавы с сухим составом по любому из пп.1-5, 11 и 19-21, отличающиеся тем, что они могут быть использованы в режущих и обрабатывающих инструментах.
31. Твердые сплавы с сухим составом по любому из пп.1-5, 11 и 19-21, отличающиеся тем, что они могут быть использованы в пилах, предназначенных для пил или станков с ручным управлением, независимо от того, изготовлены ли они полностью из быстрорежущей стали или являются биметаллическими, причем последние включают режущие части, изготовленные только из быстрорежущей стали.
32. Твердые сплавы с сухим составом по любому из пп.1-5, 11 и 19-21, отличающиеся тем, что они могут быть использованы во вращающихся режущих инструментах, таких как геликоидные сверла, размалывающие устройства, метчики, матрицы и другие инструменты, используемые для обработки металлических или других материалов.
33. Твердые сплавы с сухим составом по любому из пп.1-5, 11 и 19-21, отличающиеся тем, что они могут быть использованы в обрабатывающих инструментах с ожидаемым коротким сроком службы, таких как промышленные инструменты с низкой производительностью и инструменты для бытового использования.
34. Твердые сплавы с сухим составом по любому из пп.1-5, 11 и 19-21, отличающиеся тем, что они могут быть использованы в деталях механического назначения, таких как детали автомобилей и механические компоненты в целом.
35. Твердые сплавы с сухим составом по любому из пп.1-5, 11 и 19-21, отличающиеся тем, что их получают путем фрагментации и агрегации сплавов, включая порошковую металлургию, вдувание порошков и конформацию распылением, конечных изделий, получаемых в результате горячей конформации, холодной конформации, либо изделий, используемых непосредственно при обычных условиях литья.
36. Твердые сплавы с сухим составом по любому из пп.1-5, 11 и 19-21, отличающиеся тем, что их получают путем обычного литья или непрерывного литья конечных изделий, получаемых в результате горячей конформации, холодной конформации, либо изделий, используемых непосредственно при обычных условиях литья.